(57)【要約】【課題】本発明は、難燃性、透明性、流動性、及び耐熱性に優れた難燃性メタクリル系樹脂組成物を提供することを目的とする。【解決手段】本発明の難燃性メタクリル系樹脂組成物は、メタクリル系樹脂（Ａ）、リン系難燃剤（Ｂ）、及びフェノキシ樹脂（Ｃ）を含むことを特徴としている。【選択図】なし【特許請求の範囲】
【請求項１】
メタクリル系樹脂（Ａ）、リン系難燃剤（Ｂ）、及びフェノキシ樹脂（Ｃ）を含むことを特徴とする、難燃性メタクリル系樹脂組成物。
【請求項２】
前記メタクリル系樹脂（Ａ）、前記リン系難燃剤（Ｂ）、及び前記フェノキシ樹脂（Ｃ）の合計１００質量％に対して、メタクリル系樹脂（Ａ）：６０〜７６質量％、リン系難燃剤（Ｂ）：９〜１５質量％、及びフェノキシ樹脂（Ｃ）：１５〜２５質量％を含み、
前記メタクリル系樹脂（Ａ）が、メタクリル系樹脂１００質量％に対して、メタクリル酸エステルに由来する構造単位を７０〜１００質量％、アクリル酸エステルに由来する構造単位を０〜１０質量％、共重合可能なその他のモノマーに由来する構造単位を０〜２０質量％含む樹脂である、請求項１に記載の難燃性メタクリル系樹脂組成物。
【請求項３】
前記リン系難燃剤（Ｂ）がハロゲン原子を含まないリン系難燃剤である、請求項１又は２に記載の難燃性メタクリル系樹脂組成物。
【請求項４】
前記リン系難燃剤（Ｂ）の質量割合（ｂ）、及び前記フェノキシ樹脂（Ｃ）の質量割合（ｃ）が、下記式（１）を満たす、請求項１〜３のいずれか一項に記載の難燃性メタクリル系樹脂組成物。
１≦ｃ／ｂ≦２      （１）
（式中、ｂ、ｃは、前記難燃性メタクリル系樹脂組成物１００質量％に対する質量割合（質量％）を表す。）
【請求項５】
ＪＩＳ  Ｋ６９１１の耐熱性試験Ａ法において、１８０秒以内に自己消火する、請求項１〜４のいずれか一項に記載の難燃性メタクリル系樹脂組成物。
【請求項６】
ＪＩＳ  Ｋ７２０１に記載の酸素指数法で測定される酸素指数が２３％以上である、請求項１〜５のいずれかに一項に記載の難燃性メタクリル系樹脂組成物。
【請求項７】
請求項１〜６のいずれか一項に記載の難燃性メタクリル系樹脂組成物を押出成形又は射出成形してなることを特徴とする、成形体。
【請求項８】
透明難燃板である、請求項７に記載の成形体。
【発明の詳細な説明】
【技術分野】
【０００１】
本発明は、難燃性メタクリル系樹脂組成物に関する。また、難燃性メタクリル系樹脂組成物を成形加工してなる成形体に関する。
【背景技術】
【０００２】
一般に、メタクリル樹脂は、高透明性、高耐候性、高硬度、及び、易加工性等の優れた特性を有することから、自動車部品、建築材料、電気・電子製品、家具、乗り物、装飾等、幅広い用途に用いられている。しかしながら、メタクリル樹脂は燃えやすいという課題があり、難燃性が必要とされる用途への使用が制限されるため、市場よりメタクリル樹脂の難燃化が望まれている。
【０００３】
熱可塑性樹脂の難燃化の方法としては、リン酸エステル系化合物等を添加する方法（特許文献１、特許文献２）が知られている。リン酸エステル系化合物の添加の場合、難燃化するためには多量添加が必要となり、耐熱性や強度といった物性の低下が著しいという課題がある。
また、メタクリル樹脂にリンを含有するコモノマーを共重合させることにより、難燃化する方法（特許文献３）も報告されている。共重合による難燃化技術は、耐熱性や強度といった物性を維持しつつ、高い難燃性を発現させることが可能だが、物性改善を目的として他の添加材料を加える際には、所望する難燃性能を得るための難燃成分量の調節が容易に行えないという課題がある。
【０００４】
一方、メタクリル樹脂にフェノキシ樹脂を混錬することで、位相差や強度を改善する方法（特許文献４、５）が報告されているが、メタクリル樹脂の難燃化手法としてフェノキシ樹脂を混錬する例は知られていない。また、臭素化フェノキシ樹脂をメタクリル樹脂に積層することにより、積層体として難燃化される例（特許文献６）が報告されているが、透明性、難燃性が十分であるとは言えない。
【先行技術文献】
【特許文献】
【０００５】
【特許文献１】特開２００８−５０５８０号公報
【特許文献２】特開２００８−３０８６９３号公報
【特許文献３】特開２０１５−８６２５０号公報
【特許文献４】特許第５３１２４７９号公報
【特許文献５】国際公開２０１６−０７６３５７号公報
【特許文献６】特開平４−３５９４０号公報
【発明の概要】
【発明が解決しようとする課題】
【０００６】
本発明は、難燃性、透明性、流動性、及び耐熱性に優れた難燃性メタクリル系樹脂組成物を提供することを目的とする。
【課題を解決するための手段】
【０００７】
本発明者らは、かかる目的を達成すべく鋭意研究した結果、メタクリル系樹脂（Ａ）に、リン系難燃剤（Ｂ）とフェノキシ樹脂（Ｃ）とを配合することで、難燃性、透明性、流動性、及び耐熱性、に優れた難燃性メタクリル系樹脂組成物が得られることを見出し、本発明を完成するに至った。
【０００８】
すなわち本発明は、以下の通りである。
［１］
メタクリル系樹脂（Ａ）、リン系難燃剤（Ｂ）、及びフェノキシ樹脂（Ｃ）を含むことを特徴とする、難燃性メタクリル系樹脂組成物。
［２］
上記メタクリル系樹脂（Ａ）、上記リン系難燃剤（Ｂ）、及び上記フェノキシ樹脂（Ｃ）の合計１００質量％に対して、メタクリル系樹脂（Ａ）：６０〜７６質量％、リン系難燃剤（Ｂ）：９〜１５質量％、及びフェノキシ樹脂（Ｃ）：１５〜２５質量％を含み、上記メタクリル系樹脂（Ａ）が、メタクリル系樹脂１００質量％に対して、メタクリル酸エステルに由来する構造単位を７０〜１００質量％、アクリル酸エステルに由来する構造単位を０〜１０質量％、共重合可能なその他のモノマーに由来する構造単位を０〜２０質量％含む樹脂である、［１］に記載の難燃性メタクリル系樹脂組成物。
［３］
上記リン系難燃剤（Ｂ）がハロゲン原子を含まないリン系難燃剤である、［１］又は［２］に記載の難燃性メタクリル系樹脂組成物。
［４］
上記リン系難燃剤（Ｂ）の質量割合（ｂ）、及び上記フェノキシ樹脂（Ｃ）の質量割合（ｃ）が、下記式（１）を満たす、［１］〜［３］のいずれかに記載の難燃性メタクリル系樹脂組成物。
１≦ｃ／ｂ≦２      （１）
（式中、ｂ、ｃは、上記難燃性メタクリル系樹脂組成物１００質量％に対する質量割合（質量％）を表す。）
［５］
ＪＩＳ  Ｋ６９１１の耐熱性試験Ａ法において、１８０秒以内に自己消火する、［１］〜［４］のいずれかに記載の難燃性メタクリル系樹脂組成物。
［６］
ＪＩＳ  Ｋ７２０１に記載の酸素指数法で測定される酸素指数が２３％以上である、［１］〜［５］のいずれかにに記載の難燃性メタクリル系樹脂組成物。
［７］
［１］〜［６］のいずれかに記載の難燃性メタクリル系樹脂組成物を押出成形又は射出成形してなることを特徴とする、成形体。
［８］
透明難燃板である、［７］に記載の成形体。
【発明の効果】
【０００９】
本発明は、難燃性、透明性、及び流動性、に優れた難燃性メタクリル系樹脂組成物を提供することができる。
【発明を実施するための形態】
【００１０】
以下、本発明を実施するための形態（以下、単に「本実施形態」という。）に係る、難燃性メタクリル系樹脂組成物、該難燃性メタクリル系樹脂組成物を構成する各成分、各成分の配合割合、その調製方法等について、順次具体的に説明する。本発明は以下の記載に限定されるものではなく、その要旨の範囲内で様々に変形して実施することができる。
【００１１】
［難燃性メタクリル系樹脂組成物］
本実施形態の難燃性メタクリル系樹脂組成物は、メタクリル系樹脂（Ａ）、リン系難燃剤（Ｂ）、及びフェノキシ樹脂（Ｃ）を含有する。
【００１２】
＜メタクリル系樹脂（Ａ）＞
上記メタクリル系樹脂（Ａ）は、メタクリル酸エステルに由来する構造単位を少なくとも含むことが好ましく、メタクリル酸エステルに由来する構造単位とアクリル酸エステルに由来する構造単位又は共重合可能なその他のモノマーに由来する構造単位とを含むことがより好ましく、メタクリル酸エステルに由来する構造単位、アクリル酸エステルに由来する構造単位、共重合可能なその他のモノマーに由来する構造単位を含むことがさらに好ましい。
メタクリル系樹脂（Ａ）中の各構成単位の質量割合としては、メタクリル系樹脂（Ａ）１００質量％に対して、メタクリル酸エステルに由来する構造単位を７０〜１００質量％、アクリル酸エステルに由来する構造単位を０〜１０質量％、及び共重合可能なその他のモノマーに由来する構造単位を０〜２０質量％含むことが好ましい。なお、アクリル酸エステルに由来する構造単位、共重合可能なその他のモノマーに由来する構造単位は、含んでいてもよいし含んでいなくてもよい。
メタクリル酸エステルに由来する構造単位の質量割合としては、好ましくは８０〜１００質量％、より好ましくは８０〜９８質量％、更に好ましくは８０〜９５質量％である。また、アクリル酸エステルに由来する構造単位の質量割合としては、好ましくは１〜８質量％、より好ましくは２〜６質量％である。また、共重合可能なその他のモノマーに由来する構造単位の質量割合としては、好ましくは０〜１５質量％、更に好ましくは０質量％超１２質量％以下、特に好ましくは１〜１０質量％である。
【００１３】
上記メタクリル酸エステルに由来する構造単位としては、例えば、メタクリル酸メチル、メタクリル酸エチル、メタクリル酸ｎ−ブチル、メタクリル酸イソブチル、メタクリル酸２−エチルヘキシル、メタクリル酸ｔ−ブチル、メタクリル酸イソノニル、メタクリル酸シクロヘキシル、メタクリル酸フェニル、メタクリル酸ベンジル、メタクリル酸フェノキシエチル、メタクリル酸ノルボルニル、メタクリル酸イソボルニル、メタクリル酸４−ｔ−ブチルシクロヘキシル等のメタクリル酸エステル類、及びそれらの誘導体に由来する構造単位が挙げられる。中でも、リン系難燃剤（Ｂ）とフェノキシ樹脂（Ｃ）と組み合わせて用いたときに、メタクリル系樹脂組成物としての透明性、流動性が得られる観点から、メタクリル酸メチルが好ましい。また、必要に応じてそれらの２種以上が含まれていてもよい。
【００１４】
上記アクリル酸エステルに由来する構造単位としては、例えば、アクリル酸メチル、アクリル酸エチル、アクリル酸ｎ−ブチル、アクリル酸イソブチル、アクリル酸２−エチルヘキシル、アクリル酸ｔ−ブチル、アクリル酸イソノニル、アクリル酸シクロヘキシル、アクリル酸フェニル、アクリル酸ベンジル、アクリル酸フェノキシエチル、アクリル酸ノルボルニル、アクリル酸イソボルニル、アクリル酸４−ｔ−ブチルシクロヘキシル等のアクリル酸エステル類、及びそれらの誘導体に由来する構造単位が挙げられる。中でも、リン系難燃剤（Ｂ）とフェノキシ樹脂（Ｃ）と組み合わせて用いたときに、メタクリル系樹脂組成物としての透明性、耐熱分解性が得られる観点から、アクリル酸メチルが好ましい。また、必要に応じてそれらの２種以上が含まれていてもよい。
【００１５】
上記共重合可能なその他のモノマーに由来する構造単位としては、例えば、メタクリル酸、マレイン酸等の不飽和カルボン酸、無水マレイン酸等の酸無水物、スチレン、α−メチルスチレン等の芳香族ビニル化合物、Ｎ−シクロヘキシルマレイミド、Ｎ−フェニルマレイミド等のＮ−置換マレイミド等に由来する構造単位が挙げられる。中でも、リン系難燃剤（Ｂ）とフェノキシ樹脂（Ｃ）と組み合わせて用いたときに、メタクリル樹脂組成物として高い耐熱性が得られる観点から、無水マレイン酸、Ｎ−フェニルマレイミド、Ｎ−シクロヘキシルマレイミドが好ましい。また、低吸湿性が得られる観点からは、スチレンが好ましい。必要に応じてそれらの２種以上が含まれていてもよい。
【００１６】
メタクリル系樹脂（Ａ）は、難燃性メタクリル系樹脂組成物の成形性、耐熱分解性の観点から、さらに連鎖移動剤に由来する構造単位を含むものが好ましい。
上記連鎖移動剤としては、連鎖移動を起こせる化合物であれば特に制限はなく、例えば、メルカプト基を有する化合物、α−メチルスチレンダイマー、テルピノレン等が挙げられる。中でも、メルカプト基を有する化合物が好ましい。ここでいうメルカプト基を有する化合物としては、例えば、ｎ−オクチルメルカプタン、１−ドデシルメルカプタン、ｔ−ドデシルメルカプタンのようなアルキルメルカプタン、２−メルカプトエタノール、芳香族メルカプタン、チオグリコール酸エステル類、３−メルカプトプロピオン酸、β−メルカプトプロピオン酸エステル類等が挙げられる。また、必要に応じてそれらの２種以上が含まれていてもよい。
【００１７】
メタクリル系樹脂（Ａ）の重量平均分子量（以下、「Ｍｗ」と称することがある。）は、好ましくは６０，０００〜２００,０００であり、より好ましくは７０,０００〜１６０,０００、さらに好ましくは８０,０００〜１５０,０００である。
メタクリル系樹脂（Ａ）のＭｗが６０，０００以上あることで、難燃性メタクリル系樹脂組成物を成形加工して得られる成形体の実用強度が十分に高くなる。また、メタクリル系樹脂（Ａ）のＭｗが２００，０００以下であることで、難燃性メタクリル系樹脂組成物が、流動性と易加工性とを兼ね備えることができる。
【００１８】
メタクリル系樹脂（Ａ）のＭｗと数平均分子量（以下、「Ｍｎ」と称することがある。）との比（Ｍｗ／Ｍｎ：以下、この値を「分子量分布」と称することがある。）は、好ましくは１．２〜２．４であり、より好ましくは１．２〜２．２、さらに好ましくは１．２〜２．０である。
メタクリル系樹脂（Ａ）の分子量分布が１．２以上であることで、難燃性メタクリル系樹脂組成物の流動性が向上し、成形加工性に優れる傾向となる。分子量分布が２．４以下であることで、難燃性メタクリル系樹脂組成物を成形加工して得られる成形体が、耐衝撃性及び靭性に優れる傾向となる。
なお、Ｍｗ及びＭｎは、ゲルパーミエーションクロマトグラフィ（ＧＰＣ）で測定したクロマトグラムを標準ポリメタクリル酸メチルの分子量で換算した値である。
【００１９】
メタクリル系樹脂（Ａ）のガラス転移温度は、好ましくは１１０℃以上であり、より好ましくは１１５℃以上、さらに好ましくは１２０℃以上である。
メタクリル系樹脂（Ａ）のガラス転移温度の上限は、通常１３０℃である。ガラス転移温度は、分子量やその立体規則性（シンジオタクティシティ（ｒｒ））を調節することによって制御することができる。ガラス転移温度がこの範囲にあると、難燃性メタクリル系樹脂組成物の耐熱性が良好になる。
【００２０】
メタクリル系樹脂（Ａ）のＪＩＳ  Ｋ７２１０に準拠し、２３０℃、３．８ｋｇ荷重にて測定したメルトマスフローレートは、０．１〜３０ｇ／１０ｍｉｎであることが好ましく、より好ましくは０．５〜２０ｇ／１０ｍｉｎ、さらに好ましくは１．０〜１０ｇ／１０ｍｉｎである。
メルトマスフローレートが上記範囲であると、難燃性メタクリル系樹脂組成物の成形性が良好なものとなる。
【００２１】
メタクリル系樹脂（Ａ）の製造方法は、特に制限されるものではなく、例えば、ラジカル重合法、アニオン重合法等の公知の重合法を用いることができる。重合温度、重合時間、連鎖移動剤の種類や量、重合開始剤の種類や量等を適宜調整することによって、Ｍｗ、Ｍｗ／Ｍｎ、メルトフローレート等の特性が、本明細書の規定する範囲を満足するメタクリル系樹脂（Ａ）を製造することができる。
【００２２】
メタクリル系樹脂（Ａ）の別の製造方法として、重量平均分子量等の特性のいずれかが上記範囲から外れている複数種のメタクリル系樹脂を適宜混合することによって、重量平均分子量等の特性が上記範囲を満足するメタクリル系樹脂（Ａ）を得る方法が挙げられる。かかる方法は、工程管理が容易である。複数種のメタクリル樹脂の混合は、公知の方法、例えばニーダールーダー、押出機、ミキシングロール、バンバリーミキサー等の溶融混練装置を用いて行うことができる。混練時の温度は、使用するメタクリル樹脂の溶融温度に応じて適宜調節することができ、通常１５０℃〜３００℃である。
【００２３】
上記重合開始剤としては、例えば、クメンハイドロパーオキサイド、ジイソプロピルベンゼンハイドロパーオキサイド、ジ−ｔ−ブチルパーオキサイド、ラウロイルパーオキサイド、ベンゾイルパーオキサイド、ｔ−ブチルパーオキシイソプロピルカーボネート、ｔ−アミルパーオキシ−２−エチルヘキサノエート、ｔ−アミルパーオキシイソノナノエート、１，１−ジ（ｔ−ブチルパーオキシ）シクロヘキサン等の有機過酸化物；２，２’−アゾビス（イソブチロニトリル）、１，１’−アゾビス（シクロヘキサンカルボニトリル）、２，２’−アゾビス（２，４−ジメチルバレロニトリル）、ジメチル−２，２’−アゾビスイソブチレート等のアゾ化合物；等を挙げることができる。これらは、単独で用いても２種以上を併用して用いてもよい。
重合開始剤の添加量としては、重合に用いる単量体の総量を１００質量％とした場合に、０．０１〜１質量％としてよく、好ましくは０．０５〜０．５質量％である。
【００２４】
メタクリル系樹脂（Ａ）の質量割合は、透明性、耐熱性の観点から、メタクリル系樹脂（Ａ）、リン系難燃剤（Ｂ）及びフェノキシ樹脂（Ｃ）の合計１００質量％に対して、６０〜７６質量％であることが好ましく、より好ましくは６５〜７６質量％、更に好ましくは７０〜７６質量％である。
また、本実施形態の難燃性メタクリル系樹脂組成物１００質量％中のメタクリル系樹脂（Ａ）の質量割合としては、６５〜７５質量％であることが好ましい。
【００２５】
＜リン系難燃剤（Ｂ）＞
上記リン系難燃剤（Ｂ）は、ハロゲン原子を含まないリン系難燃剤が好ましい。
難燃剤としてハロゲン原子を含有するハロゲン系化合物を用いると、押出・射出成形時にハロゲン系化合物の分解による加工不良の発生や、成形機・金型の腐食、更には燃焼時のダイオキシンの発生等が起こることがある。ハロゲン原子を含まないリン系難燃剤を用いることにより、環境負荷の少ない難燃性メタクリル系樹脂組成物を得ることができる。
【００２６】
上記リン系難燃剤（Ｂ）としては、リン酸エステル化合物やホスファフェナントレン化合物等のリン酸エステル系難燃剤、ホスホネートオリゴマー化合物、ホスホニトリルオリゴマー化合物、ホスファゼン化合物、有機ホスフィン酸金属塩、リン酸金属塩、赤燐等が挙げられる。その中でも特に分子中のリン含有量が多く、難燃性メタクリル系樹脂組成物の透明性及び耐熱性の低下が少ないことから、ホスファゼン化合物が好ましい。
【００２７】
（ホスファゼン化合物）
上記ホスファゼン化合物としては、特に下記一般式（１）、（２）で示されるものが好ましく、この中の１種又は２種以上が挙げられる。
【化１】
2020152878.tif 000002
【化２】
2020152878.tif 000003
【００２８】
一般式（１）中、Ｒ1及びＲ2は、同一又は異なっていてもよく、アリール基又はアルキルアリール基を示す。このようなアリール基又はアルキルアリール基としては、フェニル基、ナフチル基、メチルフェニル基、ベンジル基等が挙げられ、中でもＲ1及びＲ2がフェニル基である環状フェノキシホスファゼンが特に好ましい。
このような環状フェノキシホスファゼンとしては、例えば、塩化アンモニウムと五塩化リンとを１２０〜１３０℃の温度で反応させて得られる環状及び直鎖状のクロロホスファゼン混合物から、ヘキサクロロシクロトリホスファゼン、オクタクロロシクロテトラホスファゼン、デカクロロシクロペンタホスファゼン等の環状のクロルホスファゼンを取り出した後にフェノキシ基で置換して得られる、フェノキシシクロトリホスファゼン、オクタフェノキシシクロテトラホスファゼン、デカフェノキシシクロペンタホスファゼン等の化合物等が挙げられる。
【００２９】
また、一般式（１）中、ｎは３〜２５の整数を表すが、中でも３〜８の整数が好ましく、ｎの異なる化合物の混合物であってもよい。上記混合物としては、ｎ＝３のものが５０質量％以上、ｎ＝４のものが１０〜４０質量％、ｎ＝５以上のものが合わせて３０質量％以下である化合物の混合物（合計を１００質量％とする）が好ましい。
【００３０】
一般式（２）中、Ｒ1及びＲ2は、同一又は異なっていてもよく、アリール基又はアルキルアリール基を示す。このようなアリール基又はアルキルアリール基としては、フェニル基、ナフチル基、メチルフェニル基、ベンジル基等が挙げられ、中でもＲ1及びＲ2がフェニル基である鎖状フェノキシホスファゼンが特に好ましい。
このような鎖状フェノキシホスファゼンとしては、例えば、上記の方法で得られるヘキサクロロシクロトリホスファゼンを２２０〜２５０℃の温度で開還重合し、得られた重合度３〜１０,０００の直鎖状ジクロロホスファゼンをフェノキシ基で置換することにより得られる化合物等が挙げられる。
【００３１】
また、Ｒ3は、−Ｎ＝Ｐ（ＯＲ1）3、−Ｎ＝Ｐ（ＯＲ2）3、−Ｎ＝Ｐ（Ｏ）ＯＲ1、−Ｎ＝Ｐ（Ｏ）ＯＲ2から選ばれる少なくとも１種を示し、Ｒ4は、−Ｐ（ＯＲ1）4、−Ｐ（ＯＲ2）4、−Ｐ（Ｏ）（ＯＲ1）2、−Ｐ（Ｏ）（ＯＲ2）2から選ばれる少なくとも１種を示す。上記Ｒ3、Ｒ4中のＲ1、Ｒ2としては、上述の一般式（２）中のＲ1及びＲ2と同様のものが挙げられ、好ましいものも同様である。
【００３２】
また、一般式（２）中、ｎは３〜１０，０００の整数を表し、好ましくは３〜１，０００、より好ましくは３〜１００、さらに好ましくは３〜２５である。
【００３３】
上記一般式（１）又は（２）で表されるホスファゼン化合物としては、例えば、フェノキシホスファゼン、（ポリ）トリルオキシホスファゼン（例えば、ｏ−トリルオキシホスファゼン、ｍ−トリルオキシホスファゼン、ｐ−トリルオキシホスファゼン、ｏ，ｍ−トリルオキシホスファゼン、ｏ，ｐ−トリルオキシホスファゼン、ｍ，ｐ−トリルオキシホスファゼン、ｏ，ｍ，ｐ−トリルオキシホスファゼン等）、（ポリ）キシリルオキシホスファゼン等の環状及び／又は鎖状Ｃ1−Ｃ6アルキルＣ6−Ｃ20アリールオキシホスファゼンや、（ポリ）フェノキシトリルオキシホスファゼン（例えば、フェノキシｏ−トリルオキシホスファゼン、フェノキシｍ−トリルオキシホスファゼン、フェノキシｐ−トリルオキシホスファゼン、フェノキシｏ，ｍ−トリルオキシホスファゼン、フェノキシｏ，ｐ−トリルオキシホスファゼン、フェノキシｍ，ｐ−トリルオキシホスファゼン、フェノキシｏ，ｍ，ｐ−トリルオキシホスファゼン等）、（ポリ）フェノキシキシリルオキシホスファゼン、（ポリ）フェノキシトリルオキシキシリルオキシホスファゼン等の環状及び／又は鎖状Ｃ6−Ｃ20アリールＣ1−Ｃ10アルキルＣ6−Ｃ20アリールオキシホスファゼン等が例示できる。
これらのうち、好ましくは、環状及び／又は鎖状フェノキシホスファゼン、環状及び／又は鎖状Ｃ1−Ｃ3アルキルＣ6−Ｃ20アリールオキシホスファゼン、Ｃ6−Ｃ20アリールオキシＣ1−Ｃ3アルキルＣ6−Ｃ20アリールオキシホスファゼン（例えば、環状及び／又は鎖状トリルオキシホスファゼン、環状及び／又は鎖状フェノキシトリルフェノキシホスファゼン等）である。
【００３４】
上記ホスファゼン化合物は、その一部が架橋された架橋ホスファゼン化合物であってもよい。このような架橋構造を有することで耐熱性が向上する傾向にある。
このような架橋ホスファゼン化合物としては、下記一般式（３）に示す架橋構造、例えば、４，４’−スルホニルジフェニレン（すなわち、ビスフェノールＳ残基）の架橋構造を有する化合物、２，２−（４，４’−ジフェニレン）イソプロピリデン基の架橋構造を有する化合物、４，４’−オキシジフェニレン基の架橋構造を有する化合物、４，４’−チオジフェニレン基の架橋構造を有する化合物等の、４，４’−ジフェニレン基の架橋構造を有する化合物等が挙げられる。
【００３５】
【化３】
2020152878.tif 000004
［式（３）中、Ｘ2は−Ｃ（ＣＨ3）2−、−ＳＯ2−、−Ｓ−、又は−Ｏ−であり、ｒは０又は１である。］
【００３６】
上記架橋ホスファゼン化合物としては、一般式（１）においてＲ1及びＲ2がフェニル基である環状フェノキシホスファゼン化合物が上記一般式（３）で表される架橋構造によって架橋されてなる架橋フェノキシホスファゼン化合物、又は一般式（２）においてＲ1及びＲ2がフェニル基である鎖状フェノキシホスファゼン化合物が上記一般式（３）で表される架橋構造によって架橋されてなる架橋フェノキシホスファゼン化合物、が難燃性の点から好ましく、環状フェノキシホスファゼン化合物が上記一般式（３）で表される架橋構造によって架橋されてなる架橋フェノキシホスファゼン化合物がより好ましい。
【００３７】
上記架橋フェノキシホスファゼン化合物中のフェニレン基の含有量は、一般式（１）で表される環状ホスファゼン化合物又は一般式（２）で表される鎖状フェノキシホスファゼン化合物中の全フェニル基及びフェニレン基数を基準として、通常５０〜９９．９％、好ましくは７０〜９０％である。また、上記架橋フェノキシホスファゼン化合物は、その分子内にフリーの水酸基を有しない化合物であることが特に好ましい。
【００３８】
上記ホスファゼン化合物は、通常、粉粒体で使用できる。粒子状のホスファゼン化合物の平均粒径は、好ましくは０．０１〜１００μｍ、より好ましくは０．１〜５０μｍ程度である。このようなホスファゼン化合物は、安全性に優れるため、環境負荷が少なく、本実施形態の難燃性メタクリル系樹脂組成物に添加した場合、熱安定性、耐熱性、加水分解性に優れた材料となる。このようなホスファゼン化合物は、一般に販売されているものが使用でき、例えば、商品名「ＦＰ−１１０（株式会社伏見製薬所製）」、「ＳＰＳ−１００（大塚化学株式会社製）」等が挙げられる。
【００３９】
（リン酸エステル化合物）
リン酸エステル系化合物としては、（１）モノエチルホスフェート、メチルアシッドホスフェート、エチルアシッドホスフェート、ジブチルアシッドホスフェート、トリメチルホスフェート（ＴＭＰ)、トリエチルホスフェート、（ＴＥＰ）等のリン酸エステル、トリフェニルホスフェート（ＴＰＰ）、トリクレジルホスフェート（ＴＣＰ）、トリキシレニルホスフェート（ＴＸＰ）等の芳香族リン酸エステル、レゾルシノールビス（ジフェニルホスフェート）、レゾルシノールビス（ジキシレニルホスフェート）、ビスフェノールＡビス（ジフェニルホスフェート）等の芳香族縮合リン酸エステル及びそれらの誘導体やそれらの縮合物；（２）ジメチルビニルホスホナート、ジエチルビニルホスホナート、ジフェニルビニルホスホナート、ジフェニルビニルホスフィンオキシド等のホスホン酸エステル及びそれらの誘導体やそれらの縮合物；下記の一般式（４）又は（５）で表されるリン酸エステル化合物；等を挙げることができるが、これらに限定されるものではない。また、これらの化合物は、単独使用で、又は２種以上を併せて使用することができる。
【００４０】
【化４】
2020152878.tif 000005
（式（４）中、Ｒは炭素数１〜２４のアルキル基、炭素数３〜６のシクロアルキル基、炭素数１〜２４のアリール基、炭素数１〜２４のアルコキシ基、炭素数１〜２４のアルコキシカルボニル基、炭素数１〜２４のアルキルカルボキシル基、又は炭素数１〜２４のアルキレン基を表し、ｎは１又は２である。）
【化５】
2020152878.tif 000006
（式（５）中、Ｘはハイドロキノン、レゾルシノール、ビス（４−ヒドロキシジフェニル）メタン、ビスフェノールＡ、ジヒドロキシジフェニル、ジヒドロキシナフタレン、ビス（４−ヒドロキシフェニル）スルホン、ビス（４−ヒドロキシフェニル）ケトン、ビス（４−ヒドロキシフェニル）サルファイドから誘導される基が挙げられる。ｐ、ｑ、ｒおよびｓはそれぞれ０または１であり、ｋは０〜５の整数を表す。Ｒ1、Ｒ2、Ｒ3、Ｒ4は、それぞれ独立して、ハロゲン原子を置換していない、フェノール、クレゾール、キシレノール、イソプロピルフェノール、ブチルフェノール、又はｐ−クミルフェノールから誘導される基である。
【００４１】
中でも、式（５）中、Ｘが、ハイドロキノン、レゾルシノール、ビスフェノールＡ、又はジヒドロキシジフェニルから誘導される基であり、ｐ、ｑ、ｒおよびｓはそれぞれ１であることが好ましく、ｋは１〜３の整数であり、Ｒ1、Ｒ2、Ｒ3、及びＲ4は、それぞれ独立して、ハロゲン原子を置換していない、フェノール、クレゾール、又はキシレノールから誘導される基である化合物が好ましい。
【００４２】
上記リン酸エステル系難燃剤の中でも、耐加水分解性等にも優れる観点から、ホスフェート化合物としてはトリフェニルホスフェート、ホスフェートオリゴマーとしてはレゾルシノールビス（ジキシレニルホスフェート）及びビスフェノールＡビス（ジフェニルホスフェート）が好ましく、耐熱性等にも優れる観点から、レゾルシノールビス（ジキシレニルホスフェート）及びビスフェノールＡビス（ジフェニルホスフェート）がより好ましい。これらは耐熱性も良好であるためそれらが熱劣化したり、揮発したりする等の弊害がないため好ましい。
【００４３】
リン系難燃剤（Ｂ）は、それぞれ単独で使用しても良く、また２種類以上を併用して用いても良い。リン系難燃剤（Ｂ）の質量割合は、メタクリル系樹脂（Ａ）、リン系難燃剤（Ｂ）、フェノキシ樹脂（Ｃ）との合計１００質量％に対して、９〜１５質量％であり、好ましくは９〜１４質量％、さらに好ましくは９〜１２質量％である。リン系難燃剤（Ｂ）の質量割合が９質量％よりも少ないと難燃効果が不十分となり、１５質量％よりも多いと耐熱性や物性が著しく低下する。
本実施形態の難燃性メタクリル系樹脂組成物中のリン濃度は、好ましくは０．８〜２．５質量％であり、より好ましくは１．２〜２．０質量％である。
【００４４】
＜フェノキシ樹脂（Ｃ）＞
上記フェノキシ樹脂（Ｃ）は、熱可塑性を有する高分子量エポキシ樹脂であり、ヒドロキシ基含有部を有する鎖及び芳香族ユニットを有するポリヒドロキシポリエーテルのことを指す。
【００４５】
上記フェノキシ樹脂（Ｃ）としては、下記式（６）で表される構造単位を１種以上含み、かつ下記式（６）で表される構造単位を５０質量％以上含む樹脂等が挙げられる。
【化６】
2020152878.tif 000007
式（６）中、Ｘは少なくとも一つのベンゼン環を含む２価基であり、Ｒは炭素数１〜６の直鎖又は分岐鎖のアルキレン基である。式（６）で表される構造単位は、ランダム、交互、又はブロックのいずれかの形態で繋がっていてもよい。
【００４６】
上記Ｘは、式（７）〜（１３）に示す化合物に由来する２価基であることが好ましい。
なお、２価基を構成する２つの結合手の位置は化学的に可能な位置であれば特に限定されない。式（６）中のＸは、式（７）〜（１３）に示す化合物中のベンゼン環上から２つの水素原子が引き抜かれてできる結合手を有する二価基であることが好ましい。特に、式（８）〜（１３）に示す化合物中のいずれか二つのベンゼン環上からそれぞれ１つの水素原子が引き抜かれてできる結合の手を有する二価基であることが好ましい。
【００４７】
【化７】
2020152878.tif 000008
式（７）中、Ｒ1は、水素原子、炭素数１〜６の直鎖若しくは分岐鎖のアルキル基、又は炭素数２〜６の直鎖若しくは分岐鎖のアルケニル基であり、ｎは、１〜４のいずれかの整数である。
【００４８】
【化８】
2020152878.tif 000009
【化９】
2020152878.tif 000010
【００４９】
式（８）中、Ｒ1は、単結合、炭素数１〜６の直鎖若しくは分岐鎖のアルキレン基、炭素数３〜２０のシクロアルキレン基、又は炭素数３〜２０のシクロアルキリデン基である。
式（８）（９）中、Ｒ2及びＲ3は、それぞれ独立に、水素原子、炭素数１〜６の直鎖若しくは分岐鎖のアルキル基、又は炭素数２〜６の直鎖若しくは分岐鎖のアルケニル基であり、ｎ及びｍは、それぞれ独立に、１〜４のいずれかの整数である。
【００５０】
【化１０】
2020152878.tif 000011
【化１１】
2020152878.tif 000012
【化１２】
2020152878.tif 000013
【化１３】
2020152878.tif 000014
式（１０）（１１）中、Ｒ5及びＲ6は、それぞれ独立に、単結合、炭素数１〜６の直鎖若しくは分岐鎖のアルキレン基、炭素数３〜２０のシクロアルキレン基、又は炭素数３〜２０のシクロアルキリデン基である。
式（１０）、（１１）、（１２）及び（１３）中、Ｒ4及びＲ7は、それぞれ独立に、水素原子、炭素数１〜６の直鎖若しくは分岐鎖のアルキル基、又は炭素数２〜６の直鎖若しくは分岐鎖のアルケニル基であり、ｑ及びｒは、それぞれ独立に、１〜４のいずれかの整数である。
【００５１】
上記式（７）〜（１３）で表される化合物に由来する２価基の例としては、以下のようなものを挙げることができる。なお、この例示は、式（６）中のＸがこれらに限定されることを意味しない。
【化１４】
2020152878.tif 000015
【００５２】
式（６）中のＸは、複数のベンゼン環が脂環又はヘテロ環と縮合してなる化合物に由来する２価基であっても良い。例えば、フルオレン構造やカルバゾール構造を有する化合物に由来する２価基を挙げることができる。
【化１５】
2020152878.tif 000016
【００５３】
式（６）で表される構造単位は、好ましくは式（１４）若しくは（１５）で表される構造単位、より好ましくは式（１６）で表される構造単位である。
【化１６】
2020152878.tif 000017
【化１７】
2020152878.tif 000018
式（１４）中、Ｒ1は、単結合、炭素数１〜６の直鎖若しくは分岐鎖のアルキレン基、炭素数３〜２０のシクロアルキレン基、又は炭素数３〜２０のシクロアルキリデン基である。式（１４）又は（１５）中、Ｒ2は、炭素数１〜６の直鎖又は分岐鎖のアルキレン基である。
【化１８】
2020152878.tif 000019
【００５４】
上記フェノキシ樹脂（Ｃ）は、式（６）で表される構造単位を１０〜１０００個含むことが好ましく、より好ましくは１５〜５００個、さらに好ましくは３０〜３００個含むことが好ましい。
【００５５】
上記フェノキシ樹脂（Ｃ）の末端の構造としては、エポキシ基を含有しないものが好ましい。末端にエポキシ基を含んでいると、溶融混錬時の温度条件によっては、熱により架橋反応が進み、押出操作が困難になる場合がある。
【００５６】
フェノキシ樹脂（Ｃ）としては、新日鉄住金化学のＹＰ−５０やＹＰ−５０Ｓ、三菱化学のｊＥＲシリーズ、ＩｎＣｈｅｍ社のフェノキシ樹脂であるＰＫＨＨ等を用いることができる。
【００５７】
上記フェノキシ樹脂（Ｃ）としては、例えば、２価フェノール化合物とエピハロヒドリンとの縮合反応、２価フェノール化合物と２官能エポキシ樹脂との重付加反応から得られる樹脂等が挙げられる。上記反応は溶媒中あるいは無溶媒下に行うことができる。
【００５８】
上記２価フェノール化合物としては、例えば、ヒドロキノン、レゾルシン、４，４−ジヒドロキシビフェニル、４，４’−ジヒドロキシジフェニルケトン、２，２−ビス（４−ヒドロキシフェニル）プロパン、１，１−ビス（４−ヒドロキシフェニル）シクロヘキサン、１，１−ビス（４−ヒドロキシフェニル）−３，３，５−トリメチルシクロヘキサン、ビス（４−ヒドロキシフェニル）メタン、１，１−ビス（４−ヒドロキシフェニル）エタン、２，２−ビス（４−ヒドロキシフェニル）ブタン、１，１−ビス（４−ヒドロキシフェニル）−１−フェニルエタン、ビス（４−ヒドロキシフェニル）ジフェニルメタン、２，２−ビス（４−ヒドロキシ−３−メチルフェニル）プロパン、２，２−ビス（３−フェニル−４−ヒドロキシフェニル）プロパン、２，２−ビス（４−ヒドロキシ−３−ｔｅｒｔ−ブチルフェニル）プロパン、１、３−ビス（２−（４−ヒドロキシフェニル）プロピル）ベンゼン、１、４−ビス（２−（４−ヒドロキシフェニル）プロピル）ベンゼン、２，２−ビス（４−ヒドロキシフェニル）−１，１，１−３，３，３−ヘキサフルオロプロパン、９，９’−ビス（４−ヒドロキシフェニル）フルオレン等を挙げることができる。これらの中でも、物性、コスト面から特に４，４−ジヒドロキシビフェニル、４，４’−ジヒドロキシジフェニルケトン、２，２−ビス（４−ヒドロキシフェニル）プロパン、又は９，９’−ビス（４−ヒドロキシフェニル）フルオレンが好ましい。
【００５９】
上記２官能エポキシ樹脂としては、上記の２価フェノール化合物とエピハロヒドリンとの縮合反応で得られるエポキシオリゴマー、例えば、ハイドロキノンジグリシジルエーテル、レゾルシンジグリシジルエーテル、ビスフェノールＳタイプエポキシ樹脂、ビスフェノールＡタイプエポキシ樹脂、ビスフェノールＦタイプエポキシ樹脂、メチルハイドロキノンジグリシジルエーテル、クロロハイドロキノンジグリシジルエーテル、４，４’−ジヒドロキシジフェニルオキシドジグリシジルエーテル、２，６−ジヒドロキシナフタレンジグリシジルエーテル、ジクロロビスフェノールＡジグリシジルエーテル、テトラブロモビスフェノールＡタイプエポキシ樹脂、９，９’−ビス（４−ヒドロキシフェニル）フルオレンジグリシジルエーテル等を挙げることができる。これらの中でも、物性、コスト面から、特にビスフェノールＡタイプエポキシ樹脂、ビスフェノールＳタイプエポキシ樹脂、ハイドロキノンジグリシジルエーテル、ビスフェノールＦタイプエポキシ樹脂、テトラブロモビスフェノールＡタイプエポキシ樹脂、又は９，９’−ビス（４−ヒドロキシフェニル）フルオレンジグリシジルエーテルが好ましい。
【００６０】
フェノキシ樹脂（Ｃ）の製造において用いることができる溶媒としては、非プロトン性有機溶媒、例えば、メチルエチルケトン、ジオキサン、テトラヒドロフラン、アセトフェノン、Ｎ−メチルピロリドン、ジメチルスルホキシド、Ｎ，Ｎ−ジメチルアセトアミド、スルホラン等を好適に用いることができる。
【００６１】
フェノキシ樹脂（Ｃ）の製造に用いることのできる触媒としては、従来公知の重合触媒が挙げられ、アルカリ金属水酸化物、第三アミン化合物、第四アンモニウム化合物、第三ホスフィン化合物、第四ホスホニウム化合物が好ましい。
【００６２】
上記フェノキシ樹脂（Ｃ）の重量平均分子量は、好ましくは３,０００〜２,０００,０００であり、より好ましくは１０，０００〜１００,０００、さらに好ましくは３５,０００〜７０,０００である。重量平均分子量がこの範囲にあることで、難燃性に優れ、流動性と易加工性を兼ね備えた難燃メタクリル系樹脂組成物を得ることができる。
なお、フェノキシ樹脂の重量平均分子量は、後述する実施例記載のメタクリル系樹脂の重量平均分子量の測定方法で測定することができる。
【００６３】
上記フェノキシ樹脂（Ｃ）のガラス転移温度は、８０℃以上が好ましく、８５℃以上がより好ましく、９０℃以上が最も好ましい。上記範囲のガラス転移温度を有するフェノキシ樹脂（Ｃ）を用いることにより、耐熱性が向上する。フェノキシ樹脂（Ｃ）のガラス転移温度の上限は、特に規定しないが、一般的には、１５０℃である。ガラス転移温度が上記上限以下であると、外観に優れる成形体を得ることができる。
【００６４】
本実施形態の難燃性メタクリル系樹脂組成物に使用するフェノキシ樹脂（Ｃ）は、それぞれ単独で使用しても良く、また２種類以上を併用して用いても良い。
フェノキシ樹脂（Ｃ）の質量割合は、メタクリル系樹脂（Ａ）、リン系難燃剤（Ｂ）、フェノキシ樹脂（Ｃ）の合計１００重量％に対し、１５〜２５重量％であることが好ましく、より好ましくは１５〜２０重量％である。
フェノキシ樹脂（Ｃ）の質量割合が１５質量％以上であることにより、リン系難燃剤との相乗効果が得られ、難燃性に優れる組成物が得られる。フェノキシ樹脂（Ｃ）の質量割合が、２５重量％以下であることにより、耐熱性や透明性等の物性に優れる。
フェノキシ樹脂（Ｃ）の質量割合がこの範囲にあることで、優れた難燃性と透明性を兼ね備えた難燃性メタクリル系樹脂組成物が得られる。
【００６５】
＜その他添加剤＞
本実施形態の難燃性メタクリル系樹脂組成物は、本発明の効果を損なわない範囲で、フィラー、酸化防止剤、熱劣化防止剤、紫外線吸収剤、光安定剤、滑剤、離型剤、高分子加工助剤、耐衝撃性改質剤、有機色素、光拡散剤、艶消し剤、蛍光体、帯電防止剤、染顔料、等の添加剤を含有していてもよい。
【００６６】
上記フィラーとしては、炭酸カルシウム、タルク、カーボンブラック、酸化チタン、シリカ、クレー、硫酸バリウム、炭酸マグネシウム等が挙げられる。
上記フィラーの質量割合としては、難燃性メタクリル系樹脂組成物１００質量％に対して、好ましくは３質量％以下、より好ましくは１．５質量％以下である。
【００６７】
上記酸化防止剤は、酸素存在下においてそれ単体で樹脂の酸化劣化防止に効果を有するものである。例えば、リン系酸化防止剤、ヒンダードフェノール系酸化防止剤、チオエーテル系酸化防止剤等が挙げられる。これらの中、着色による光学特性の劣化防止効果の観点から、リン系酸化防止剤やヒンダードフェノール系酸化防止剤が好ましく、リン系酸化防止剤とヒンダードフェノール系酸化防止剤との併用がより好ましい。
リン系酸化防止剤とヒンダードフェノール系酸化防止剤とを併用する場合、リン系酸化防止剤／ヒンダードフェノール系酸化防止剤を質量比で、０．２／１〜２／１で使用するのが好ましく、０．５／１〜１／１で使用するのがより好ましい。
【００６８】
上記リン系酸化防止剤としては、２，２−メチレンビス（４，６−ジ−ｔｅｒｔ−オクチルホスファイト（ＡＤＥＫＡ社製；商品名：アデカスタブＨＰ−１０）、トリス（２，４−ジ−ｔｅｒｔ−ブチルフェニル）ホスファイト（ＢＡＳＦ社製；商品名：ＩＲＧＡＦＯＳ１６８）、３，９−ビス（２，６−ジ−ｔｅｒｔ−ブチル−４−メチルフェノキシ）−２，４，８，１０−テトラオキサー３，９−ジホスファスピロ［５．５］ウンデカン（ＡＤＥＫＡ社製；商品名：アデカスタブＰＥＰ−３６）、トリス（２，４−ジ−ｔｅｒｔ−ブチルフェニル）ホスファイト（ＡＤＥＫＡ社製；商品名：アデカスタブ２１１２）等を挙げることができる。
【００６９】
上記ヒンダードフェノール系酸化防止剤としては、ペンタエリスリチル−テトラキス〔３−（３，５−ジ−ｔｅｒｔ−ブチル−４−ヒドロキシフェニル）プロピオネート〕（ＢＡＳＦ社製；商品名ＩＲＧＡＮＯＸ１０１０）、オクタデシル−３−（３，５−ジ−ｔｅｒｔ−ブチル−４−ヒドロキシフェニル）プロピオネート（ＢＡＳＦ社製；商品名ＩＲＧＡＮＯＸ１０７６）、３，９−ビス｛２−［３−（３−ｔｅｒｔ−ブチル−４−ヒドロキシ−５−メチルフェニル）プロピオニロキシ］−１，１−ジメチルエチル｝−２，４，８，１０−テトラオキサピロ［５，５］ウンデカン（ＡＤＥＫＡ社製；商品名ＡＯ−８０）等を挙げることができる。
【００７０】
上記熱劣化防止剤としては、実質上無酸素の状態下で高熱にさらされたときに生じるポリマーラジカルを捕捉することによって樹脂の熱劣化を防止できるものである。
上記熱劣化防止剤としては、２−ｔ−ブチル−６−（３−ｔｅｒｔ−ブチル−５−メチル−ヒドロキシベンジル）−４−メチルフェニルアクリレート（住友化学社製；商品名スミライザーＧＭ）、２，４−ジｔ−アミル−６−（３，５−ジ−ｔｅｒｔ−アミル−２−ヒドロキシ−α−メチルベンジル）フェニルアクリレート（住友化学社製；商品名スミライザーＧＳ）等が挙げられる。
【００７１】
上記紫外線吸収剤は、紫外線を吸収する能力を有する化合物であり、主に光エネルギーを熱エネルギーに変換する機能を有すると言われるものである。
上記紫外線吸収剤としては、ベンゾフェノン類、ベンゾトリアゾール類、トリアジン類、ベンゾエート類、サリシレート類、シアノアクリレート類、蓚酸アニリド類、マロン酸エステル類、ホルムアミジン類等が挙げられる。これらの中でも、ベンゾトリアゾール類、トリアジン類、又は波長３８０〜４５０ｎｍにおけるモル吸光係数の最大値εｍａｘが１００ｄｍ3・ｍｏｌ-1ｃｍ-1以下である紫外線吸収剤が好ましい。
なお、紫外線吸収剤のモル吸光係数の最大値εｍａｘは、次のようにして測定する。
シクロヘキサン１Ｌに紫外線吸収剤１０．００ｍｇを添加し、目視による観察で未溶解物がないように溶解させる。この溶液を１ｃｍ×１ｃｍ×３ｃｍの石英ガラスセルに注入し、日立製作所社製Ｕ−３４１０型分光光度計を用いて、波長３８０〜４５０ｎｍ、光路長１ｃｍでの吸光度を測定する。紫外線吸収剤の分子量（ＭＵＶ）と、測定された吸光度の最大値（Ａｍａｘ）とから次式により計算し、モル吸光係数の最大値εｍａｘを算出する。
εｍａｘ＝［Ａｍａｘ／（１０×１０-3）］×ＭＵＶ
【００７２】
上記ベンゾトリアゾール類は紫外線被照による着色等の光学特性低下を抑制する効果が高いので、本実施形態の成形体を光学用途に適用する場合に用いる紫外線吸収剤として好ましい。ベンゾトリアゾール類としては、２−（２Ｈ−ベンゾトリアゾール−２−イル）−４−（１，１，３，３−テトラメチルブチル）フェノール（ＢＡＳＦ社製；商品名ＴＩＮＵＶＩＮ３２９）、２−（２Ｈ−ベンゾトリアゾール−２−イル）−４，６−ビス（１−メチル−１−フェニルエチル）フェノール（ＢＡＳＦ社製；商品名ＴＩＮＵＶＩＮ２３４）、２，２’−メチレンビス［６−（２Ｈ−ベンゾトリアゾール−２−イル）−４−ｔ−オクチルフェノール］（ＡＤＥＫＡ社製；ＬＡ−３１）、２−（５−オクチルチオ−２Ｈ−ベンゾトリアゾール−２−イル）−６−ｔｅｒｔ−ブチル−４−メチルフェノール等が好ましい。
【００７３】
波長３８０ｎｍ以下の短波長を効率的に吸収したい場合は、トリアジン類の紫外線吸収剤が好ましく用いられる。このような紫外線吸収剤としては、２，４，６−トリス（２−ヒドロキシ−４−ヘキシルオキシ−３−メチルフェニル）−１，３，５−トリアジン（ＡＤＥＫＡ社製；ＬＡ−Ｆ７０）や、その類縁体であるヒドロキシフェニルトリアジン系紫外線吸収剤（ＢＡＳＦ社製；ＴＩＮＵＶＩＮ４７７やＴＩＮＵＶＩＮ４６０やＴＩＮＵＶＩＮ４７９）、２，４−ジフェニル−６−（２−ヒドロキシ−４−ヘキシルオキシフェニル）−１，３，５−トリアジン等を挙げることができる。
【００７４】
また、本実施形態の難燃性メタクリル系樹脂組成物の耐候性劣化を効率的に抑制するには、２８０ｎｍ付近（ＵＶ−Ｂ領域）に最大吸収領域を有する紫外線吸収剤を使用することが特に好ましい。このような紫外線吸収剤としては、２−（４，６−ジフェニル−１，３，５−トリアジン−２−イル）−５−［２−（２−エチルヘキサノイロキシ）エトキシ］フェノール（ＡＤＥＫＡ社製；ＬＡ−４６）等を挙げることができる。
【００７５】
紫外線吸収剤の質量割合は、紫外線吸収剤のモル吸光係数や、吸収したい波長にも依存するが、難燃性メタクリル系樹脂組成物１００質量％に対して、０．０１〜１０質量％であることが好ましく、より好ましくは０．０１〜５質量％、さらに好ましくは０．０２〜２質量％である。質量割合が多い場合、長期間の劣化は抑制されるが、成形時や使用時のブリードアウトが発生することがある。少なすぎると所望の紫外線吸収が発現しない。
【００７６】
光安定剤は、主に光による酸化で生成するラジカルを捕捉する機能を有すると言われる化合物である。好適な光安定剤としては、２，２，６，６−テトラアルキルピペリジン骨格を持つ化合物等のヒンダードアミン類が挙げられる。
【００７７】
滑剤としては、例えば、ステアリン酸、ベヘニン酸、ステアロアミド酸、メチレンビスステアロアミド、ヒドロキシステアリン酸トリグリセリド、パラフィンワックス、ケトンワックス、オクチルアルコール、硬化油等が挙げられる。
【００７８】
離型剤としては、金型からの成形体の離型を容易にする機能を有する化合物である。離型剤としては、セチルアルコール、ステアリルアルコール等の高級アルコール類；ステアリン酸モノグリセライド、ステアリン酸ジグリセライド等のグリセリン高級脂肪酸エステル等が挙げられる。上記離型剤としては、高級アルコール類とグリセリン脂肪酸モノエステルとを併用することが好ましい。高級アルコール類とグリセリン脂肪酸モノエステルとを併用する場合、高級アルコール類／グリセリン脂肪酸モノエステルの質量比が、２．５／１〜３．５／１の範囲で使用するのが好ましく、２．８／１〜３．２／１の範囲で使用するのがより好ましい。
【００７９】
高分子加工助剤としては、通常、乳化重合法によって製造することができる、０．０５〜０．５μｍの粒子径を有する重合体粒子である。上記重合体粒子は、単一組成比及び単一極限粘度の重合体からなる単層粒子であってもよいし、また組成比又は極限粘度の異なる２種以上の重合体からなる多層粒子であってもよい。この中でも、内層に低い極限粘度を有する重合体層を有し、外層に５ｄｌ／ｇ以上の高い極限粘度を有する重合体層を有する２層構造の粒子が好ましいものとして挙げられる。高分子加工助剤としては、極限粘度が３〜６ｄｌ／ｇであることが好ましい。
【００８０】
上記耐衝撃性改質剤としては、アクリル系ゴム若しくはジエン系ゴムをコア層成分として含むコアシェル型改質剤；ゴム粒子を複数包含した改質剤、アクリル系ブロック共重合体等が挙げられる。
【００８１】
上記有機色素としては、樹脂に対しては有害とされている紫外線を可視光線に変換する機能を有する化合物が好ましく用いられる。
【００８２】
上記光拡散剤や上記艶消し剤としては、ガラス微粒子、ポリシロキサン系架橋微粒子、架橋ポリマー微粒子、タルク、炭酸カルシウム、硫酸バリウム等が挙げられる。
【００８３】
上記蛍光体としては、蛍光顔料、蛍光染料、蛍光白色染料、蛍光増白剤、蛍光漂白剤等が挙げられる。
【００８４】
これらの添加剤は、１種を単独で又は２種以上を組み合わせて用いてもよい。また、これらの添加剤は、メタクリル系樹脂（Ａ）、フェノキシ樹脂（Ｃ）等を製造する際の重合反応液に添加してもよいし、製造されたメタクリル系樹脂（Ａ）、フェノキシ樹脂（Ｃ）に添加してもよいし、本実施形態の難燃性メタクリル系樹脂組成物を調製する際に添加してもよい。
難燃性メタクリル系樹脂組成物に含有される添加剤の合計量は、得られる成形体の外観不良を抑制する観点から、難燃性メタクリル系樹脂組成物１００質量％に対して、好ましくは７質量％以下、より好ましくは５質量％以下、さらに好ましくは４質量％以下である。
【００８５】
＜難燃性メタクリル系樹脂組成物の特性＞
本実施形態の難燃性メタクリル系樹脂組成物中のメタクリル系樹脂（Ａ）、リン系難燃剤（Ｂ）、及びフェノキシ系樹脂（Ｃ）の合計含有量は、難燃性、透明性、流動性の観点から、９５質量％以上であることが好ましく、より好ましくは９７〜９９質量％である。
【００８６】
上記リン系難燃剤（Ｂ）の質量割合（ｂ）及び上記フェノキシ樹脂（Ｃ）の質量割合（ｃ）は、透明性を維持しつつ、一層優れた難燃性、耐熱性、流動性が得られる観点から、下記の式（１）の関係を満たすことが好ましく、下記の式（１）’の関係を満たすことがより好ましく、下記の式（１）’’の関係を満たすことがさらに好ましい。
１≦ｃ／ｂ≦２      （１）
１．２≦ｃ／ｂ≦２      （１）’
１．２≦ｃ／ｂ≦１．８      （１）’’
（式中、ｂ、ｃは、上記難燃性メタクリル系樹脂組成物１００質量％に対する質量割合（質量％）を表す。）
【００８７】
本実施形態の難燃性メタクリル系樹脂組成物のガラス転移温度は、好ましくは８５℃以上、より好ましくは９０℃以上、さらに好ましくは９５℃以上である。難燃性メタクリル系樹脂組成物のガラス転移温度の上限は特に制限はないが、好ましくは１００℃である。上記ガラス転移温度は、後述の実施例に記載の方法により測定することができる。
【００８８】
本実施形態の難燃性メタクリル系樹脂組成物を成形してなる成形体のビカット軟化温度は、耐熱性に優れる観点から、８０℃以上であることが好ましく、より好ましくは９０℃以上であり、９５℃以上であることが特に好ましい。上記ビカット軟化温度は、後述の実施例に記載の方法により測定することができる。
【００８９】
本実施形態の難燃性メタクリル系樹脂組成物をＧＰＣにて測定して決定されるＭｗは、好ましくは６０，０００〜２００，０００であり、より好ましくは７０，０００〜１６０,０００、さらに好ましくは８０，０００〜１５０，０００である。
難燃性メタクリル系樹脂組成物をＧＰＣにて測定して決定される分子量分布Ｍｗ／Ｍｎは、好ましくは１．２〜２．５であり、より好ましくは１．３〜２．０である。
Ｍｗや分子量分布Ｍｗ／Ｍｎがこの範囲にあると、難燃性メタクリル系樹脂組成物の成形加工性が良好となり、耐衝撃性や靭性に優れた成形体を得易くなる。
【００９０】
本実施形態の難燃性メタクリル系樹脂組成物を２３０℃及び３．８ｋｇ荷重の条件で測定して決定されるメルトフローレートは、好ましくは０．１〜３０．０ｇ／１０分、さらに好ましくは０．５〜２０．０ｇ／１０分、最も好ましくは１．０〜１５．０ｇ／１０分である。
【００９１】
本実施形態の難燃性メタクリル系樹脂組成物は、３．０ｍｍの厚さの成形品として評価した時に、全光線透過率が好ましくは８０％以上、更に好ましくは８５％以上、９０％以上が特に好ましい。また、３．０ｍｍ厚さの曇価（ヘーズ）が、３．０％以下が好ましく、２．０％以下がより好ましく、１．５％以下がさらに好ましい。これらの範囲にある難燃性メタクリル系樹脂組成物は透明性に優れたものとなり、視認性に優れたものとなる。
【００９２】
本実施形態の難燃性メタクリル系樹脂組成物の、ＪＩＳ  Ｋ６９１１の耐熱性試験Ａ法により測定される燃焼性における自己消火するまでの時間としては、１８０秒以内であることが好ましく、より好ましくは１２０秒以内、更に好ましくは６０秒以内である。また、上記試験における燃焼距離は、１００ｍｍ以内であることが好ましく、より好ましくは２５ｍｍ以内である。
上記自己消火するまでの時間及び燃焼距離は、後述の実施例に記載の方法により測定することができる。
【００９３】
本実施形態の難燃性メタクリル系樹脂組成物の、ＪＩＳ  Ｋ７２０１に準拠して測定される、厚さ３ｍｍの成形体としたときの酸素指数としては、２３％以上であることが好ましく、より好ましくは２５％以上、更に好ましくは２８％以上である。
上記酸素指数は、後述の実施例に記載の方法により測定することができる。
【００９４】
＜難燃性メタクリル系樹脂組成物の調製＞
本実施形態の難燃性メタクリル系樹脂組成物の調製方法は特に限定されない。例えば、フェノキシ樹脂（Ｃ）の存在下に、メタクリル酸メチル等を含む単量体混合物を重合してメタクリル系樹脂（Ａ）を生成させる方法や、メタクリル系樹脂（Ａ）、リン系難燃剤（Ｂ）及びフェノキシ樹脂（Ｃ）を溶融混練する方法等を挙げることができる。これらのうち溶融混練法は工程が単純であるので、好ましい。溶融混練の際に、必要に応じて他の重合体や添加剤を混合してもよいし、メタクリル系樹脂（Ａ）を他の重合体及び添加剤と混合した後にフェノキシ樹脂（Ｃ）と混合してもよいし、フェノキシ樹脂（Ｃ）を他の重合体及び添加剤と混合した後にメタクリル系樹脂（Ａ）と混合してもよいし、その他の方法でもよい。混練は、例えば、ニーダールーダー、単軸又は二軸押出機、ミキシングロール、バンバリーミキサー等の既知の混合装置又は混練装置を使用して行なうことができる。これらのうち、二軸押出機が好ましい。混合・混練時の温度は、使用するメタクリル系樹脂（Ａ）及びフェノキシ樹脂（Ｃ）の溶融温度等に応じて適宜調節することができるが、好ましくは１１０℃〜３００℃である。
【００９５】
＜難燃性メタクリル系樹脂組成物の成形方法＞
本実施形態の難燃性メタクリル系樹脂組成物は、通常、上記方法で製造されたペレットとして得られ、これを原料として射出成形、押出成形等、各種成形方法によって成形体を製造することができる。
混合の手段としては、ナウターミキサー、Ｖ型ブレンダー、ヘンシェルミキサー、メカノケミカル装置、押出混合機等を用いた方法が挙げられる。予備混合においては、場合により押出造粒器やブリケッティングマシーン等により造粒を行うこともできる。混合後、ベント式二軸押出機に代表される溶融混練機で溶融混練、及びペレタイザー等の機器によりペレット化する。溶融混練機としては他にバンバリーミキサー、混練ロール、恒熱撹拌容器などを挙げることができるが、ベント式二軸押出機が好ましい。
射出成形においては、通常のコールドランナー方式の成形法だけでなく、ホットランナー方式の成形法も可能である。かかる射出成形においては、通常の成形方法だけでなく、適宜目的に応じて、射出圧縮成形、射出プレス成形、ガスアシスト射出成形、発泡成形（超臨界流体の注入によるものを含む）、インサート成形、インモールドコーティング成形、断熱金型成形、急速加熱冷却金型成形、二色成形、サンドイッチ成形、及び超高速射出成形等の射出成形法を用いて成形品を得ることができる。これら各種成形法の利点は既に広く知られるところである。
【００９６】
押出成形においては、各種異形押出成形品、シート、フィルム等の成形体を得ることができる。またシート、フィルムの成形にはインフレーション法や、カレンダー法、キャスティング法等も使用可能である。さらに特定の延伸操作をかけることにより熱収縮チューブとして成形することも可能である。
本実施形態の難燃性メタクリル系樹脂組成物を回転成形やブロー成形等に供することにより、中空成形品を得ることも可能である。
【００９７】
［成形体］
本実施形態の成形体は、上述の本実施形態の難燃性メタクリル系樹脂組成物を成形して得ることができる。中でも、押出成形又は射出成形してなる成形体が好ましい。
本実施形態の成形体は、透明難燃板として好適に用いられる。
本実施形態の成形体のＪＩＳ  Ｋ７３６１に準拠して測定される厚さ３ｍｍとしたときの全光線透過率としては、８０％以上であることが好ましく、より好ましくは８５％以上、更に好ましくは９０％以上である。上記全光線透過率は、後述の実施例に記載の方法により測定することができる。
本実施形態の成形体のＪＩＳ  Ｋ７１３６に準拠して測定される厚さ３ｍｍとしたときの曇価は、３．０％以下であることが好ましく、より好ましくは２．０％以下、更に好ましくは１．５％以下である。上記曇価は、後述の実施例に記載の方法により測定することができる。
【００９８】
本実施形態の成形体の厚さは、特に制限されないが、難燃板として用いる場合には、その厚さは１〜１０ｍｍであることが好ましく、より好ましくは３〜８ｍｍ、さらに好ましくは３〜５ｍｍである。難燃性を重視するのであれば板厚が厚いほど有利であり、好ましい。
【００９９】
本実施形態の成形体としては、その一形態であるシートの表面に機能層を設けてもよい。機能層としては、ハードコート層、アンチグレア層、反射防止層、スティッキング防止層、拡散層、防眩層、静電気防止層、防汚層、微粒子等の易滑性層等を挙げることができる。機能層は片面だけに設けても良いし、両面に設けても良い。
【０１００】
本実施形態の成形体は、例えば、パソコン、ノートパソコン、ゲーム機（家庭用ゲーム機、業務用ゲーム機、パチンコ、及びスロットマシーン等）、ディスプレー装置（ＣＲＴ、液晶、プラズマ、プロジェクタ、及び有機ＥＬ等）、マウス、並びにプリンター、コピー機、スキャナー及びファックス（これらの複合機を含む）等の外装材や電気・電子部品、キーボードのキーや各種スイッチ等のスイッチ成形品が例示される。さらに本実施形態の成形体は、その他幅広い用途に有用であり、例えば、携帯情報端末（いわゆるＰＤＡ）、携帯電話、携帯書籍（辞書類等）、携帯テレビ、記録媒体（ＣＤ、ＭＤ、ＤＶＤ、次世代高密度ディスク、ハードディスク等）のドライブ、記録媒体（ＩＣカード、スマートメディア、メモリースティック等）の読取装置、光学カメラ、デジタルカメラ、パラボラアンテナ、電動工具、ＶＴＲ、アイロン、ヘアードライヤー、炊飯器、電子レンジ、音響機器、照明機器、冷蔵庫、エアコン、空気清浄機、マイナスイオン発生器、及びタイプライター等電気・電子機器を挙げることができ、これらの外装材等の各種部品に本実施形態の成形体を適用することができる。また各種容器、カバー、筆記具本体、装飾品等の各種雑貨においても好適である。さらにはランプソケット、ランプリフレクター、ランプハウジング、インストルメンタルパネル、センターコンソールパネル、ディフレクター部品、カーナビケーション部品、カーオーディオビジュアル部品、オートモバイルコンピュータ部品等の車両用部品を挙げることができる。
【０１０１】
さらに本実施形態の成形体は、表面改質を施すことによりさらに他の機能を付与することが可能である。ここでいう表面改質とは、蒸着（物理蒸着、化学蒸着等）、メッキ（電気メッキ、無電解メッキ、溶融メッキ等）、塗装、コーティング、印刷等の樹脂成形品の表層上に新たな層を形成させるものであり、通常の樹脂成形品に用いられる方法が適用できる。
【実施例】
【０１０２】
以下、具体的な実施例及び比較例を挙げて説明するが、本発明はこれらに限定されるものではない。
【０１０３】
［原料］
後述する実施例及び比較例において使用した原料について下記に示す。
［［メタクリル系樹脂（Ａ）を構成するモノマー］］
・（ａ−１）メタクリル酸メチル（ＭＭＡ）
旭化成株式会社製（重合禁止剤として中外貿易（株）社製２，４−ジメチル−６−ｔ−ブチルフェノール（２，４−ｄｉ−ｍｅｔｈｙｌ−６−ｔｅｒｔ−ｂｕｔｙｌｐｈｅｎｏｌ）が、ＭＭＡ１００質量％に対して２．５質量ｐｐｍ添加されているもの）
・（ａ−２）アクリル酸メチル（ＭＡ）：三菱化学株式会社製
・（ａ−３）Ｎ−シクロヘキシルマレイミド（Ｎ−ＣＭＩ）：株式会社日本触媒製
・（ａ−４）スチレン（Ｓｔ）：旭化成株式会社製
［リン系難燃剤（Ｂ）］
・（ｂ−１）ラビトルＦＰ−１１０（ヘキサフェノキシトリシクロホスファゼン）：株式会社伏見製薬所製
・（ｂ−２）ＰＸ−２００（芳香族縮合リン酸エステル化合物）：大八化学工業株式会社製
［フェノキシ樹脂（Ｃ）］
・（ｃ−１）ＰＫＨＨ：巴工業株式会社製（後述の（１．重量平均分子量（Ｍｗ））に記載の方法で測定したＭｗ：６１，０００）
・（ｃ−２）フェノトートＹＰ−５０：新日鉄住金化学株式会社製（高分子量フェノキシ樹脂、後述の（１．重量平均分子量（Ｍｗ））に記載の方法で測定したＭｗ：９４，０００）
【０１０４】
［［その他］］
・ラウロイルパーオキサイド：日本油脂（株）社製、開始剤として使用。
・ｎ−オクチルメルカプタン：アルケマ（株）社製、連鎖移動剤として使用。
・第三リン酸カルシウム：日本化学工業（株）社製、懸濁剤として使用。
・炭酸カルシウム：白石工業（株）社製、懸濁剤として使用。
・ラウリル硫酸ナトリウム：和光純薬（株）社製、懸濁助剤として使用。
【０１０５】
［［添加剤］］
・アデカスタブ２１１２：株式会社ＡＤＥＫＡ社製
・アデカスタブＡＯ−８０：株式会社ＡＤＥＫＡ社製
【０１０６】
以下、メタクリル系樹脂（Ａ）、難燃性メタクリル系樹脂組成物、及び成形体の特性の測定方法について記載する。
【０１０７】
＜１．重量平均分子量（Ｍｗ）＞
後述の製造例で製造したメタクリル系樹脂（Ａ）及び実施例で製造した難燃性メタクリル系樹脂組成物の重量平均分子量（Ｍｗ）を、下記の装置及び条件で測定した。
・測定装置：東ソー株式会社製、ゲルパーミエーションクロマトグラフィー（ＨＬＣ−８３２０ＧＰＣ）
・測定条件：
カラム：ＴＳＫｇｕａｒｄｃｏｌｕｍｎ  ＳｕｐｅｒＨ−Ｈ  １本、ＴＳＫｇｅｌ  ＳｕｐｅｒＨＭ−Ｍ  ２本、ＴＳＫｇｅｌ  ＳｕｐｅｒＨ２５００  １本を順に直列接続して使用した。本カラムでは、高分子量が早く溶出し、低分子量が遅く溶出する。
展開溶媒：テトラヒドロフラン、流速；０．６ｍＬ／分、内部標準として、２，６−ジ−ｔ−ブチル−４−メチルフェノール（ＢＨＴ）を、０．１ｇ／Ｌ添加した。
検出器：ＲＩ（示差屈折）検出器
検出感度：３．０ｍＶ／分
カラム温度：４０℃
サンプル：０．０２ｇのメタクリル系樹脂（Ａ）、又は難燃性メタクリル系樹脂組成物のテトラヒドロフラン２０ｍＬ溶液
注入量：１０μＬ
検量線用標準サンプル：単分散の重量ピーク分子量が既知で分子量が異なる、以下の１０種のポリメタクリル酸メチル（Ｐｏｌｙｍｅｒ  Ｌａｂｏｒａｔｏｒｉｅｓ製、ＰＭＭＡ  Ｃａｌｉｂｒａｔｉｏｎ  Ｋｉｔ  Ｍ−Ｍ−１０）を用いた。
重量ピーク分子量（Ｍｐ）
標準試料１    １，９１６，０００
標準試料２        ６２５，５００
標準試料３        ２９８，９００
標準試料４        １３８，６００
標準試料５          ６０，１５０
標準試料６          ２７，６００
標準試料７          １０，２９０
標準試料８            ５，０００
標準試料９            ２，８１０
標準試料１０              ８５０
上記の条件で、メタクリル系樹脂（Ａ）、又は難燃性メタクリル系樹脂組成物の溶出時間に対するＲＩ検出強度を測定した。
ＧＰＣ溶出曲線におけるエリア面積と、３次近似式の検量線とを基に、メタクリル系樹脂（Ａ）、又は難燃性メタクリル系樹脂組成物の重量平均分子量（Ｍｗ）を求めた。結果を表１に示す。
【０１０８】
＜２．単量体単位の組成＞
重合により得られたメタクリル系樹脂（Ａ）について、ＮＭＲ及びＦＴ−ＩＲの測定を実施し、単量体単位及び構造単位の組成を確認した。
ＮＭＲ：日本電子株式会社製、ＪＮＭ−ＥＣＡ５００
ＦＴ−ＩＲ：日本分光社製、ＩＲ−４１０、ＡＴＲ法（Ｄｕｒａ  Ｓｃｏｐｅ（ＡＴＲ結晶：ダイヤモンド／ＺｎＳｅ）、分解能：４ｃｍ-1）を用いた。
【０１０９】
＜３．耐熱性の測定＞
（３−１．ガラス転移温度（Ｔｇ））
後述の実施例及び比較例で得られた難燃性メタクリル系樹脂組成物について、熱分析装置（Ｐｅｒｋｉｎ  Ｅｌｍｅｒ社製、Ｄｉａｍｏｎｄ  ＤＳＣ）を用いて、ＡＳＴＭ−Ｄ−３４１８に準拠して測定を行い、中点法によりガラス転移温度（℃）を算出した。評価結果を表１に示す。
【０１１０】
（３−２．ビカット軟化温度（ＶＳＴ））
後述の実施例及び比較例で得られた難燃性メタクリル系樹脂組成物からなる成形体（３ｍｍ厚）から試験片を切り出し、ＪＩＳ  Ｋ７１９１に準拠し、ＨＤＴ試験装置（株式会社東洋精機製作所製）を用いて、試験荷重５０Ｎ、押込み圧子が試験片に１ｍｍ侵入した時の温度をｎ＝３で測定した時の平均値をビカット軟化温度とした。結果を表１に示す。
【０１１１】
＜４．光学特性（透明性）＞
（４−１．全光線透過率）
後述の実施例及び比較例で得られた難燃性メタクリル系樹脂組成物からなる成形体（３ｍｍ厚）を用いて、ＪＩＳ  Ｋ７３６１に準拠して、ヘーズメーターＮＤＨ７０００ＳＰＩＩ（日本電色工業株式会社製）を用いて全光線透過率の測定を行い、透明性の指標とした。結果を表１に示す。
【０１１２】
（４−２．曇価（ヘーズ））
後述の実施例及び比較例で得られた難燃性メタクリル系樹脂組成物からなる成形体（３ｍｍ厚）を用いて、ＪＩＳ  Ｋ７１３６に準拠して、ヘーズメーターＮＤＨ７０００ＳＰＩＩ（日本電色工業株式会社製）を用いて曇価（ヘーズ）の測定を行い、透明性の指標とした。結果を表１に示す。
【０１１３】
＜５．流動性＞
（５−１．メルトフローレート）
後述の実施例及び比較例で得られた難燃性メタクリル系樹脂組成物について、メルトインデクサ（株式会社東洋精機製作所製）を用いて、ＪＩＳ  Ｋ７２１０に準拠し、２３０℃、３．８ｋｇ荷重でのメルトマスフローレート（ＭＦＲ）を測定した。結果を表１に示す。
【０１１４】
＜６．難燃性＞
（６−１．水平燃焼試験による難燃性の評価）
後述の実施例及び比較例で得られた難燃性メタクリル系樹脂組成物からなる成形体（３ｍｍ厚）から試験片を切り出し、ＪＩＳ  Ｋ６９１１のＡ法に準拠して水平燃焼試験を行い、燃焼性を測定した。燃焼性の判定は以下の基準により行った。結果を表１に示す。
◎（優れる）：接炎後、６０秒以内に自己消火するもの
○（良好）：接炎後、燃焼時間が６０秒を越え、１８０秒以内に自己消火するもの
×（不良）：接炎後、燃焼時間が１８０秒を越えるもの
【０１１５】
（６−２．酸素指数）
後述の実施例及び比較例で得られた難燃性メタクリル系樹脂組成物からなる成形体（３ｍｍ厚）から試験片を切り出し、ＪＩＳ  Ｋ７２０１に準拠し、酸素指数（上端点火法）の測定を測定した。結果を表１に示す。
【０１１６】
以下、メタクリル系樹脂（Ａ）の製造例について記載する。
【０１１７】
［製造例１］
攪拌機を有する容器に、イオン交換水：２ｋｇ、第三リン酸カルシウム：６５ｇ、炭酸カルシウム：３９ｇ、ラウリル硫酸ナトリウム：０．３９ｇを投入し、混合液（ａ）を得た。
次いで、６０Ｌの反応器に、イオン交換水：２６ｋｇを投入して８０℃に昇温し、混合液（ａ）、メタクリル酸メチル：２０．３ｋｇ、アクリル酸メチル：１．３ｋｇ、ラウロイルパーオキサイド：２７ｇ、及びｎ−オクチルメルカプタン：７５ｇを投入した。
その後、約８０℃を保って懸濁重合を行い、発熱ピークを観測後、９２℃に１℃／ｍｉｎの速度で昇温し、６０分間熟成し、重合反応を実質終了した。
次いで、５０℃まで冷却して懸濁剤を溶解させるために、２０質量％硫酸を投入後、重合反応溶液を、１．６８ｍｍメッシュの篩にかけて凝集物を除去し、得られたビーズ状ポリマーを洗浄脱水乾燥処理し、ポリマー微粒子を得た。
得られたポリマー微粒子を２４０℃に設定したφ２６ｍｍの二軸押出機にて溶融混練し、ストランドを冷却裁断して樹脂ペレット〔メタクリル系樹脂（Ａ−１）〕を得た。
得られた樹脂ペレットの重量平均分子量は１４．２万であり、分子量分布（Ｍｗ／Ｍｎ）は２．０であった。また、構造単位はＭＭＡ／ＭＡ＝９４／６質量％であった。
【０１１８】
［製造例２］
攪拌機を有する容器に、イオン交換水：２ｋｇ、第三リン酸カルシウム：９０ｇ、炭酸カルシウム：３９ｇ、ラウリル硫酸ナトリウム：０．５２ｇを投入し、混合液（ｂ）を得た。
次いで、６０Ｌの反応器に、イオン交換水：２６ｋｇを投入して８０℃に昇温し、混合液（ｂ）、メタクリル酸メチル：２０．４ｋｇ、Ｎ−シクロヘキシルマレイミド：１．３９ｋｇ、スチレン：１．３９ｋｇ、ラウロイルパーオキサイド：４１ｇ、及びｎ−オクチルメルカプタン：４９ｇを投入した。
その後、約８０℃を保って懸濁重合を行い、発熱ピークを観測後、９２℃に１℃／ｍｉｎの速度で昇温し、６０分間熟成し、重合反応を実質終了した。
次いで、５０℃まで冷却して懸濁剤を溶解させるために、２０質量％硫酸を投入後、重合反応溶液を、１．６８ｍｍメッシュの篩にかけて凝集物を除去し、得られたビーズ状ポリマーを洗浄脱水乾燥処理し、ポリマー微粒子を得た。
得られたポリマー微粒子を２４０℃に設定したφ２６ｍｍの二軸押出機にて溶融混練し、ストランドを冷却裁断して樹脂ペレット〔メタクリル系樹脂（Ａ−２）〕を得た。
得られた樹脂ペレットの重量平均分子量は１２．３万であり、分子量分布（Ｍｗ／Ｍｎ）は１．８７であった。また、構造単位はＭＭＡ／Ｎ−ＣＭＩ／Ｓｔ＝８８／６／６質量％であった。
【０１１９】
［製造例３］
ｎ−オクチルメルカプタンの添加量を３２ｇに変えた以外は、製造例２と同様の原料及び方法を用いて、〔メタクリル系樹脂（Ａ―３）〕を得た。得られた樹脂ペレットの重量平均分子量は１５．５万であった。
【０１２０】
［製造例４］
ｎ−オクチルメルカプタンの添加量を７０ｇに変えた以外は、製造例２と同様の原料及び方法を用いて、〔メタクリル系樹脂（Ａ―４）〕を得た。得られた樹脂ペレットの重量平均分子量は７．８万であった。
【０１２１】
上述の各製造例により製造したメタクリル系樹脂を用いて、難燃性メタクリル系樹脂組成物を製造した。
【０１２２】
（実施例１）
製造例１で得られたメタクリル系樹脂（Ａ−１）７３質量％に対し、リン系難燃剤（ＦＰ−１１０）９質量％、フェノキシ樹脂（ＰＫＨＨ）１８質量％、さらにメタクリル系樹脂（Ａ）、リン系難燃剤（Ｂ）、フェノキシ樹脂（Ｃ）の合計１００質量％に対してアデカスタブ２１１２とアデカスタブＡＯ−８０を０．０５質量％ずつ加えてハンドブレンドにより混合した後、東芝機械株式会社製のベント付（３か所）Φ２６ｍｍ二軸押出機ＴＥＭ−２６ＳＳ（Ｌ／Ｄ＝４８）を用いて溶融混錬した。押出温度は、Ｃ１／Ｃ２／Ｃ３／Ｃ４〜Ｈ＝１５０℃／１９０℃／２１０℃／２３０℃とし、メインスクリュー回転数は１５０ｒｐｍ、吐出量は１０ｋｇ／ｈにて溶融混錬し、ペレット状の難燃性メタクリル系樹脂組成物を製造した。
得られたペレットを８０℃で１２時間、熱風循環式乾燥機により乾燥し、射出成形機（東芝機械株式会社製：ＥＣ−１００ＳＸ）にて厚さ３ｍｍの試験片を成形し、上記評価を行った。結果を表１に示す。なお、表１中の重量平均分子量は、難燃性メタクリル系樹脂組成物の重量平均分子量である。
【０１２３】
（実施例２〜８、比較例１〜３）
表１に記載の樹脂及び添加剤を用いて、実施例１と同様の方法でメタクリル系樹脂組成物をペレット化し、評価を実施した。結果を表１に示す。
【０１２４】
【表１】
2020152878.tif 000020
【０１２５】
＜実施例１〜８と比較例１〜３＞
表１に示す通り、メタクリル系樹脂（Ａ）、リン系難燃剤（Ｂ）、フェノキシ樹脂（Ｃ）の質量割合が所定の範囲内にあり、リン系難燃剤（Ｂ）の質量割合（ｂ）とフェノキシ樹脂（Ｃ）の質量割合（ｃ）との比（ｃ／ｂ）が一定の範囲にある場合は、透明性を維持しつつ、難燃性、耐熱性、流動性に特に優れる、難燃性メタクリル系樹脂組成物、及びそれからなる成形体を提供することができる。